(57)【要約】【課題】  リング状試験片用の試験装置を用いてなお、加硫ゴムの、カレンダー列理等の影響による、引張試験における異方性を明確にすることができる、ゴムの引張試験方法を提供する。【解決手段】  一対の半円状部分２と、これらの両半円状部分２を繋ぐ一対の直線状部分３とからなるレーストラック形状の試験片１を、それぞれの半円状部分３でそれぞれの掛止部４ａ，４ｂに巻き掛けた状態で、一方の掛止部４ｂを他方の掛止部４ａに対して直線状に離隔変位させる。【選択図】図１
2010014641.tif 000002
【特許請求の範囲】
【請求項１】
一対の半円状部分と、これらの両半円状部分を繋ぐ一対の直線状部分とからなるレーストラック形状の試験片を、それぞれの半円状部分でそれぞれの掛止部に巻き掛けた状態で、一方の掛止部を他方の掛止部に対して直線状に離隔変位させるゴムの引張試験方法。
【請求項２】
請求項１に記載の引張試験方法に用いる試験片であって、
ともに同一の曲率半径をもつ一対の半円状部分のそれぞれを、一対の、相互に平行な直線状部分で相互連結してなる引張試験用試験片。
【請求項３】
各直線状部分を、それぞれの半円状部分に滑らかに連続させてなる請求項２に記載の引張試験用試験片。
【発明の詳細な説明】
【技術分野】
【０００１】
この発明は、各種の加硫ゴムに対する引張試験方法および、その方法の実施に用いる試験片に関するものであり、とくには、リング状試験片用の試験装置を用いて、ゴムの列理の影響を顕在化させることができる技術を提案するものである。
【背景技術】
【０００２】
加硫ゴムの引張試験方法としては、ＪＩＳ  Ｋ６２５１に規定されているように、原則としてゴムの列理の方向と平行に採ったダンベル状試験片を用いる方法が広く一般に行われているが、たとえば、提供されたサンプルから、ダンベル状試験片を採取し難い場合や、より多数の試験片を採取したい場合等には、同規格にあるようなリング状試験片を採取して引張試験を行うこともまた行われている。
【発明の開示】
【発明が解決しようとする課題】
【０００３】
しかるに、円環形状をなして方向性をもたないリング状試験片を用いた従来の引張試験では、とくに、配向性の大きい配合ゴムに関し、たとえばカレンダー列理等の影響による異方性を明確にすることが困難であった。
【０００４】
この発明は、従来技術が抱えるこのような問題点を解決することを課題とするものであり、それの目的とするところは、リング状試験片用の試験装置を用いてなお、加硫ゴムの、カレンダー列理等の影響による、引張試験における異方性を明確にすることができる、ゴムの引張試験方法および、それに用いる試験片を提供するにある。
【課題を解決するための手段】
【０００５】
この発明のゴムの引張試験方法は、一対の半円状部分と、これらの両半円状部分を繋ぐ一対の直線状部分とからなるレーストラック形状、いいかえれば長円形状の試験片を、それぞれの半円状部分で、ローラ等とすることができるそれぞれの掛止部に巻き掛けた状態で、一方の掛止部を他方の掛止部に対して、たとえば、試験片の長軸方向へ直線状に離隔変位させるにある。
【０００６】
このような引張試験方法に用いるこの発明の試験片は、ともに同一の曲率半径をもって相互に対向する一対の半円状部分のそれぞれを、一対の、相互に平行な直線状部分で相互連結してなる。
【０００７】
かかる試験片においてより好ましくは、各直線状部分を、それぞれの半円状部分に、接線の如くに滑らかに連続させてなる。
【発明の効果】
【０００８】
この発明の引張試験方法では、試験片の、それぞれの半円状部分を、ローラ等とすることができるそれぞれの掛止部に巻き掛けるとともに、一方の掛止部を他方の掛止部に対して離隔変位させることで、とくに、試験片の一対の直線状部分に作用する引張力に基いて、各種の引張応力、破断時強度、破断時伸び等についての所要の引張試験を行うことができる。
【０００９】
かくしてここでは、従来のリング状試験片用の、たとえば、実開昭５３−１９８２７号公報等に開示されているような試験装置をそのまま用いて引張試験を行うことができ、また、試験片の材料取りに当って、サンプル内での直線状部分の延在方向を所要に応じて選択することで、カレンダー列理、押出機列理等に起因する、ゴムの列理による異方性の影響を明確に求めることができる。
【００１０】
またこの発明の試験片では、ともに同一の曲率半径をもつ、相互に対向する一対の半円状部分のそれぞれを、一対の、相互に平行な直線状部分で相互連結することにより、相互に異なる曲率半径の一対の半円状部分を、両半円状部分間で長軸に対して傾いて延在する一対の直線状部分で連結する場合に比し、ゴムの異方性の影響をより正確に求めることができる。
【００１１】
そしてこのことは、試験片の各直線状部分を、それぞれの半円状部分に、接線の如く滑らかに連続させて、試験片を、長軸に対して線対称に構成された場合にとくに顕著である。
【発明を実施するための最良の形態】
【００１２】
図１は、この発明に係る方法の実施形態を模式的に示す正面図であり、図中１はレーストラック形状をなす試験片を示す。この試験片１は、ともに同一の曲率半径で形成されて相互に対向する一対の半円状部分２を有するとともに、それらのそれぞれの半円状部分２に、接線の如くに滑らかに連続させて設けた一対の直線状部分３を有してなる。
【００１３】
このような試験片１の各半円状部分２の内周面は、たとえば２５／２ｍｍの半径を有するものとし、また、試験片１の全周にわたる厚みは、半円状部分と直線状部分３との別なく２ｍｍとすることができる。
そして、各直線状部分３の長さは、たとえば、２〜３５ｍｍとすることができる。
【００１４】
ここでは、レーストラック形状のこのような試験片１の、それぞれの半円状部分２を、ローラとすることができる一対の掛止部４ａ，４ｂのそれぞれに巻き掛け、かかる状態で、図では下方側に位置する一方の掛止部４ｂを、上方に位置する他方の掛止部４ａに対して、試験片１の長軸方向へ直線状に離隔変位させる。
【００１５】
ところで、一方の掛止部４ｂの上述したような離隔変位の下では、主には、試験片１のつかみ具としての掛止部４ａ，４ｂへの巻き掛け部である半円状部分２を除く、一対の直線状部分３に引張力が作用することになるので、その離隔変位に伴う引張力の変化等を測定することで、所要の引張試験結果を算出等することができ、このことを、直線状部分３の、サインプル内での延在方向の異なる複数の試験片１について行い、得られたデータを相互に対比することで、カレンダー列理、押出機列理等による配向に起因する、ゴム列理による異方性の影響を十分に顕在化させることができる。
【実施例】
【００１６】
縦横ともに１５０ｍｍ、厚さ２ｍｍ寸法の平板状加硫ゴムサンプルシートから、内外径がそれぞれ２５фおよび２９фのリング状試験片を切り出すとともに、半円状部分の内径が２５／２ｍｍで、厚さが２ｍｍ（サンプルシートの厚さ２ｍｍは、切り出された試験片の幅に相当する）、直線状部分の長さが１０．７ｍｍの実施例試験片を切り出し、この実施例試験片では、直線状部分が、ゴムの配向（列理）方向に延在するものと、その配向方向と直交する方向に延在するものとの二種類を作成した。
【００１７】
これらの各試験片を、ストログラフＴ（（株）東洋精機製作所製）を用いて、２５℃の温度下で、３００ｍｍ／ｍｉｎの引張速度で引張って引張試験を行い、ｎ＝４個の試験片につき、引張応力、破断時強度および破断時伸びを求めた。
これらの結果を、引張強さおよび伸びについてはＪＩＳ平均で、引張応力については算術平均値で整理したところ、表１に示す結果を得た。
【００１８】
【表１】
2010014641.tif 000003
【００１９】
表１に示されるデータによれば、加硫ゴムの異方性の影響を明確に認識することができ
る。
【図面の簡単な説明】
【００２０】
【図１】この発生に係る方法の実施形態を模式的に示す正面図である。
【符号の説明】
【００２１】
１  試験片
２  半円状部分
３  直線状部分
４ａ，４ｂ  掛止部
【図１】
2010014641.tif 000004